(57)【特許請求の範囲】
【請求項１】
アルカリ金属、アンモニア又は水溶性アミン化合物とヒドロキシカルボン酸とによって分散安定化され、pH領域が中性からアルカリ性の領域である、ニッケルゾル。
【請求項２】
ヒドロキシカルボン酸がクエン酸である請求項１記載のニッケルゾル。
【請求項３】
以下の工程を含むニッケルゾルの製造方法。
（１）水存在下で、水溶性ニッケル化合物とアルカリ金属の水酸化物とを混合、反応させ、ゲルを得る第１工程。
（２）第１工程で得られたゲルを洗浄する第２工程。
（３）次の(a)〜(d)の工程のうちいずれか１つの工程を実施する第３工程：
(a)第２工程で得られた洗浄ゲルと分散剤とを混合する工程；
(b)第２工程で得られた洗浄ゲルと分散剤とを混合した後、加熱処理する工程；
(c)第２工程で得られた洗浄ゲルを加熱処理した後、加熱処理物と分散剤とを混合する工程；
(d)第２工程で得られた洗浄ゲルを加熱処理した後、加熱処理物と分散剤とを混合した後、２回目の加熱処理する工程。
（４）第３(a)工程で得られた混合物、第３(b)工程で得られた加熱処理物、第３(c)工程で得られた混合物又は第３(d)工程で得られた加熱処理物を、洗浄して、ニッケルゾルを得る第４工程。
（５）任意の工程として、次の(e)〜(h)の工程のうちいずれか１つの工程を実施する第５工程：
(e)第４工程で得られたニッケルゾルに分散剤を添加する工程;
(f)第４工程で得られたニッケルゾルに分散剤を添加した後、加熱処理する工程;
(g)第４工程で得られたニッケルゾルを加熱処理する工程;
(h)第４工程で得られたニッケルゾルを加熱処理した後、分散剤を添加する工程。
但し、上記分散剤は、(i)ヒドロキシカルボン酸と、アルカリ金属の水酸化物、アンモニア若しくは水溶性アミン化合物、又は、(ii)ヒドロキシカルボン酸のアルカリ金属塩若しくはアンモニウム塩である。
なお、上記ニッケルゾルは、分散剤由来のアルカリ金属、アンモニア又は水溶性アミン化合物とヒドロキシカルボン酸とによって分散安定化され、また、pH領域が中性からアルカリ性の領域のものである。
【請求項４】
以下の工程を含むニッケルゾルの製造方法。
（１）水存在下で、水溶性ニッケル化合物とヒドロキシカルボン酸又はヒドロキシカルボン酸のアルカリ金属塩とアルカリ金属の水酸化物とを混合し、反応させる第１工程。
（１′）任意の工程として、第１工程で得られた反応物を加熱処理する第１′工程。
（２）第１工程で得られた反応物又は第１′工程で得られた加熱処理物を、洗浄して、ニッケルゾルを得る第２工程。
（３）任意の工程として、次の(a)〜(d)の工程のうちいずれか１つの工程を実施する第３工程：
(a)第２工程で得られたニッケルゾルに分散剤を添加する工程;
(b)第２工程で得られたニッケルゾルに分散剤を添加した後、加熱処理する工程;
(c)第２工程で得られたニッケルゾルを加熱処理する工程;
(d)第２工程で得られたニッケルゾルを加熱処理した後、分散剤を添加する工程。
但し、上記分散剤は、(i)ヒドロキシカルボン酸と、アルカリ金属の水酸化物、アンモニア若しくは水溶性アミン化合物、又は、(ii)ヒドロキシカルボン酸のアルカリ金属塩若しくはアンモニウム塩である。
なお、上記ニッケルゾルは、分散剤由来のアルカリ金属、アンモニア又は水溶性アミン化合物とヒドロキシカルボン酸とによって分散安定化され、また、pH領域が中性からアルカリ性の領域のものである。
【請求項５】
ヒドロキシカルボン酸がクエン酸である請求項３又は４記載のニッケルゾルの製造方法。
【発明の詳細な説明】
【技術分野】
【０００１】
本発明は、ニッケルゾルに関する。
【背景技術】
【０００２】
遷移金属ゾルのうち、チタンゾル、ジルコニウムゾル等については数多くの技術が開示されてきたが、ニッケルゾルに関する技術は少ない。その中でも、特許文献１の例７には、硝酸ニッケルとトリエタノールアミンを200℃の毛管反応器内で反応させて得られた混濁した緑色の分散液を遠心分離し、上澄液を脱塩水に置換した後、沈殿した固体を撹拌によって再分散させてニッケルゾルを得る方法が開示されている。
【先行技術文献】
【特許文献】
【０００３】
【特許文献１】特開２００８−４４８３３号公報
【発明の概要】
【発明が解決しようとする課題】
【０００４】
本発明は、新規なニッケルゾルの開発を課題とする。
【課題を解決するための手段】
【０００５】
本発明者らは、アルカリ金属とヒドロキシカルボン酸を巧みに用いることによってニッケルゾルが得られることを見出し、係る知見を基に本発明を完成した。
【０００６】
即ち、本発明は以下のとおりである。
［１］アルカリ金属とヒドロキシカルボン酸とを含有することを特徴とするニッケルゾル。
［２］ヒドロキシカルボン酸がクエン酸である上記［１］記載のニッケルゾル。
［３］さらに、アンモニア又は水溶性アミン化合物を含有する上記［１］又は［２］記載のニッケルゾル。
［４］以下の工程を含むニッケルゾルの製造方法。
（１）水存在下で、水溶性ニッケル化合物とアルカリ金属の水酸化物とを混合、反応させ、ゲルを得る第１工程。
（２）第１工程で得られたゲルを洗浄する第２工程。
（３）次の(a)〜(d)の工程のうちいずれか１つの工程を実施する第３工程：
(a)第２工程で得られた洗浄ゲルと分散剤とを混合する工程；
(b)第２工程で得られた洗浄ゲルと分散剤とを混合した後、加熱処理する工程；
(c)第２工程で得られた洗浄ゲルを加熱処理した後、加熱処理物と分散剤とを混合する工程；
(d)第２工程で得られた洗浄ゲルを加熱処理した後、加熱処理物と分散剤とを混合した後、２回目の加熱処理する工程。
（４）第３(a)工程で得られた混合物、第３(b)工程で得られた加熱処理物、第３(c)工程で得られた混合物又は第３(d)工程で得られた加熱処理物を、洗浄して、ニッケルゾルを得る第４工程。
（５）任意の工程として、次の(e)〜(h)の工程のうちいずれか１つの工程を実施する第５工程：
(e)第４工程で得られたニッケルゾルに分散剤を添加する工程;
(f)第４工程で得られたニッケルゾルに分散剤を添加した後、加熱処理する工程;
(g)第４工程で得られたニッケルゾルを加熱処理する工程;
(h)第４工程で得られたニッケルゾルを加熱処理した後、分散剤を添加する工程。
但し、上記分散剤は、ヒドロキシカルボン酸とアルカリ剤、又はそれらの塩である。
［５］以下の工程を含むニッケルゾルの製造方法。
（１）水存在下で、水溶性ニッケル化合物とヒドロキシカルボン酸又はヒドロキシカルボン酸のアルカリ金属塩とアルカリ金属の水酸化物とを混合し、反応させる第１工程。
（１′）任意の工程として、第１工程で得られた反応物を加熱処理する第１′工程。
（２）第１工程で得られた反応物又は第１′工程で得られた加熱処理物を、洗浄して、ニッケルゾルを得る第２工程。
（３）任意の工程として、次の(a)〜(d)の工程のうちいずれか１つの工程を実施する第３工程：
(a)第２工程で得られたニッケルゾルに分散剤を添加する工程;
(b)第２工程で得られたニッケルゾルに分散剤を添加した後、加熱処理する工程;
(c)第２工程で得られたニッケルゾルを加熱処理する工程;
(d)第２工程で得られたニッケルゾルを加熱処理した後、分散剤を添加する工程。
但し、上記分散剤は、ヒドロキシカルボン酸とアルカリ剤、又はそれらの塩である。
［６］ヒドロキシカルボン酸がクエン酸である上記［４］又は［５］記載のニッケルゾルの製造方法。
【発明を実施するための形態】
【０００７】
［ニッケルゾル］
本発明のニッケルゾルは、アルカリ金属とヒドロキシカルボン酸とを含有することを特徴とするものである。
【０００８】
ニッケルゾルは、ニッケルを主成分とする微粒子が分散媒に分散してなるゾルである。当該微粒子中のニッケルの形態については特に限定されることはない。即ち、酸化物、水酸化物、その他化合物の形態であっても構わない。
【０００９】
アルカリ金属は、リチウム、ナトリウム、カリウム等が好ましい。ニッケルゾル中のアルカリ金属の含有量は、アルカリ金属をMとしたときに、M/NiO（モル比）＝0.00001〜1の範囲が好ましく（以下においても「M」はアルカリ金属を指すものとする）、0.00001〜0.6の範囲がより好ましい。上記範囲において、ゾルとしての安定性が得られ易い。
【００１０】
ヒドロキシカルボン酸は、ゾルの分散安定化剤として機能しているものと推定される。ニッケルゾル中のヒドロキシカルボン酸の含有量は、ヒドロキシカルボン酸/NiO（モル比）＝0.0001〜0.5の範囲が好ましく、0.0001〜0.2の範囲がより好ましい。上記範囲において、ゾルとしての安定性が特に得られ易い。ヒドロキシカルボン酸の種類としては、クエン酸が好ましい。
【００１１】
ニッケルゾルのpH領域については、ゾルとして安定であれば特に限定されることはないが、好ましくは中性からアルカリ性の領域である。数値範囲で示したときの好例は、7〜11である。
【００１２】
ニッケルゾルの平均分散粒子径については、分散性が維持されているならば使用用途、目的に適した粒子径を適宜設計すればよく、好適な範囲として、例えば5nm〜300nmの範囲が挙げられるが、これに限定されるものではない。特に、薄膜用途に限定するならば100nm以下であることが好ましい。ここで、平均分散粒子径とは、（株）堀場製作所製「動的光散乱式粒径分布測定装置  LB-500」で測定した際のメジアン径のことである。平均分散粒子径が検出限界以下となることもあるが、チンダル現象が確認されればゾルであると判断することができる。
【００１３】
ニッケルゾル中のNiO濃度は、下限は経済的な観点から1質量％であることが好ましく、上限はゾルとしての安定性の観点から20質量％であることが好ましい。より好ましくは、2〜15質量％の範囲である。
【００１４】
ニッケルゾルの一形態は、アルカリ金属とヒドロキシカルボン酸の他に、さらに、アンモニア又は水溶性アミン化合物を含有したものである。本形態は、特にアルカリ金属含有量が少ないときに、ゾルとしての安定性を確保するのに好適なものといえる。アンモニア又は水溶性アミン化合物の含有量については、ゾルとしての性状を維持する範囲内で用途等に応じて適宜設定すればよいが、例えば、アンモニア又は水溶性アミン化合物/NiO（モル比）＝0.0001〜1の範囲が好ましく、0.0001〜0.6の範囲がより好ましい。
【００１５】
［製造方法］
（第一形態）
ニッケルゾルの製造方法の第一形態は、以下の工程を含むものである。
（１）水存在下で、水溶性ニッケル化合物とアルカリ金属の水酸化物とを混合、反応させ、ゲルを得る第１工程。
（２）第１工程で得られたゲルを洗浄する第２工程。
（３）次の(a)〜(d)の工程のうちいずれか１つの工程を実施する第３工程：
(a)第２工程で得られた洗浄ゲルと分散剤とを混合する工程；
(b)第２工程で得られた洗浄ゲルと分散剤とを混合した後、加熱処理する工程；
(c)第２工程で得られた洗浄ゲルを加熱処理した後、加熱処理物と分散剤とを混合する工程；
(d)第２工程で得られた洗浄ゲルを加熱処理した後、加熱処理物と分散剤とを混合した後、２回目の加熱処理する工程。
（４）第３(a)工程で得られた混合物、第３(b)工程で得られた加熱処理物、第３(c)工程で得られた混合物又は第３(d)工程で得られた加熱処理物を、洗浄して、ニッケルゾルを得る第４工程。
（５）任意の工程として、次の(e)〜(h)の工程のうちいずれか１つの工程を実施する第５工程：
(e)第４工程で得られたニッケルゾルに分散剤を添加する工程;
(f)第４工程で得られたニッケルゾルに分散剤を添加した後、加熱処理する工程;
(g)第４工程で得られたニッケルゾルを加熱処理する工程;
(h)第４工程で得られたニッケルゾルを加熱処理した後、分散剤を添加する工程。
【００１６】
（第二形態）
ニッケルゾルの製造方法の第二形態は、以下の工程を含むものである。
（１）水存在下で、水溶性ニッケル化合物とヒドロキシカルボン酸又はヒドロキシカルボン酸のアルカリ金属塩とアルカリ金属の水酸化物とを混合し、反応させる第１工程。
（１′）任意の工程として、第１工程で得られた反応物を加熱処理する第１′工程。
（２）第１工程で得られた反応物又は第１′工程で得られた加熱処理物を、洗浄して、ニッケルゾルを得る第２工程。
（３）任意の工程として、次の(a)〜(d)の工程のうちいずれか１つの工程を実施する第３工程：
(a)第２工程で得られたニッケルゾルに分散剤を添加する工程;
(b)第２工程で得られたニッケルゾルに分散剤を添加した後、加熱処理する工程;
(c)第２工程で得られたニッケルゾルを加熱処理する工程;
(d)第２工程で得られたニッケルゾルを加熱処理した後、分散剤を添加する工程。
【００１７】
尚、第一形態及び第二形態における分散剤は、ヒドロキシカルボン酸とアルカリ剤、又はそれらの塩である。また、任意の工程は、必須の工程ではなく、必要に応じて実施すればよい工程である。
【００１８】
（原料）
水溶性ニッケル化合物は、水存在下で、アルカリ金属の水酸化物と混合させたときに反応するものであれば特に限定なく使用することができる。好適な水溶性ニッケル化合物として、硝酸ニッケル、塩化ニッケル等を例示できる。また、酸化ニッケル、水酸化ニッケル等を鉱酸で溶解させたものを利用することも可能である。
【００１９】
アルカリ金属の水酸化物の好例は、水酸化リチウム、水酸化ナトリウム、水酸化カリウムである。
【００２０】
ヒドロキシカルボン酸としては、クエン酸が好例である。
【００２１】
アルカリ剤は、アルカリ金属の水酸化物、アンモニア、水溶性アミン化合物等が好ましい。アルカリ金属としてはリチウム、ナトリウム、カリウム等が好ましく、よって、水酸化リチウム、水酸化ナトリウム、水酸化カリウム等が好例である。水溶性アミン化合物としては、例えば、第一級アミン、第二級アミン、第三級アミン、水酸化第四級アンモニウム等が挙げられる。第一級アミンは、例えば、メチルアミン、エチルアミン、ブチルアミン、モノエタノールアミン、イソプロパノールアミン等が挙げられる。第二級アミンは、例えば、ジメチルアミン、ジエチルアミン、ジエタノールアミン、ジイソプロパノールアミン等が挙げられる。第三級アミンは、例えば、トリメチルアミン、トリエタノールアミン、トリイソプロパノールアミン等が挙げられる。水酸化第四級アンモニウムは、例えば、水酸化テトラメチルアンモニウム、水酸化テトラエチルアンモニウム、水酸化テトラプロピルアンモニウム、水酸化テトラブチルアンモニウム、水酸化トリメチルプロピルアンモニウム、水酸化ジメチルジエチルアンモニウム、コリン等が挙げられる。
【００２２】
分散剤がヒドロキシカルボン酸とアルカリ剤の塩であるときは、ヒドロキシカルボン酸のアルカリ金属塩、ヒドロキシカルボン酸のアンモニウム塩等が好例である。好適な具体例としては、クエン酸リチウム、クエン酸ナトリウム、クエン酸カリウム、クエン酸アンモニウム等が挙げられる。
【００２３】
（第一形態）
第１工程は、ニッケル含有ゲルを生成させることができれば特に限定されるものではなく、原料の混合方法、混合割合等を適宜選択・設定すればよい。水存在下で水溶性ニッケル化合物とアルカリ金属の水酸化物とを混合、反応させ、ゲルを得る方法は、例えば、簡便には、ニッケル化合物が溶解した水溶液（水溶性ニッケル化合物水溶液）を用い、これとアルカリ金属の水酸化物とを混合、反応させればよい。両原料は、反応性や経済的な観点から、M/（水溶性ニッケル化合物由来の鉱酸）（モル比）＝0.8〜2.0の範囲で混合することが適当である。
【００２４】
第２工程におけるゲル洗浄は、余分な水溶性成分の除去を目的とするものであり、当該目的が達成できれば洗浄方法に特に限定はない。洗浄方法の好例として、限外ろ過、ヌッチェろ過、フィルタープレス等が挙げられる。限外ろ過における洗浄強度としては、例えば、ろ液のECが500μS/cm以下になるまで洗浄することが好ましい。
【００２５】
第３工程では、上記(a)〜(d)の工程のうちいずれか１つの工程を実施する。(b)〜(d)の工程では加熱処理を行うが、加熱処理により分散粒子の結晶性を向上させることができる。加熱処理条件（加熱温度、加熱時間等）は、目的とするゾルに応じて適宜設定することが望ましい。例えば、加熱温度として50〜200℃、加熱時間として0.5〜72時間を例示できるが、これに限定されるものではない。好適には、70〜150℃で1〜6時間の加熱条件である。加熱処理を２回実施する(d)の工程では、１回目と２回目の加熱処理条件を同じにしてもよく、また、変えてもよい。
【００２６】
分散剤の添加量の目安は、分散剤としてヒドロキシカルボン酸とアルカリ剤を用いるときは、ヒドロキシカルボン酸がヒドロキシカルボン酸/NiO（モル比）＝0.01〜0.5の範囲、アルカリ剤がアルカリ剤/NiO（モル比）＝0.01〜1.5の範囲である。また、分散剤としてヒドロキシカルボン酸とアルカリ剤の塩を用いるときの添加量の目安は、当該塩/NiO（モル比）＝0.01〜0.5の範囲である。
【００２７】
第４工程における洗浄は、ゾルの安定性を損なう成分の除去を目的とするものであり、当該目的が達成できれば洗浄方法に特に限定はない。洗浄方法の好例として、限外ろ過、ヌッチェろ過、フィルタープレス等が挙げられる。
【００２８】
以上の第４工程まででニッケルゾルを得ることができるが、必要に応じて任意の第５工程を実施することができる。第５(e)工程は分散剤の添加によって分散粒子のさらなる安定化を図るものであり、第５(g)工程は加熱処理によって特に分散粒子の結晶性の向上を図るものであり、第５(f)工程及び(h)工程は(e)工程と(g)工程の両方の効果を得ることを企図したものである。分散剤の添加量は、用途に支障のない範囲であれば特に制限されないが、一例として、分散剤としてヒドロキシカルボン酸とアルカリ剤を用いるときは、ヒドロキシカルボン酸がヒドロキシカルボン酸/NiO（モル比）＝0.01〜0.2の範囲、アルカリ剤がアルカリ剤/NiO（モル比）＝0.01〜0.6の範囲であり、ヒドロキシカルボン酸とアルカリ剤の塩を用いるときは当該塩/NiO（モル比）＝0.01〜0.2の範囲である。また、第５工程の(f) 、(g)及び(h)における加熱処理は、第３工程と同様に実施すればよい。
【００２９】
（第二形態）
第１工程は、原料の混合により反応現象を生じさせることができれば特に限定されるものではなく、混合方法、原料の混合割合等を適宜選択・設定すればよい。具体的な工程例として、(i)水溶性ニッケル化合物水溶液とヒドロキシカルボン酸とアルカリ金属の水酸化物を混合し反応させる方法、(ii)水溶性ニッケル化合物水溶液とヒドロキシカルボン酸のアルカリ金属塩とアルカリ金属の水酸化物を混合し反応させる方法、が挙げられる。工程例(ii)は、工程例(i)の変形例であり、ヒドロキシカルボン酸のアルカリ金属塩では足りないアルカリ金属塩量をアルカリ金属の水酸化物で補うものである。工程例(i)及び(ii)においては、ヒドロキシカルボン酸/NiO（モル比）＝0.01〜0.5の範囲、M/酸（水溶性ニッケル化合物由来の鉱酸＋ヒドロキシカルボン酸）（モル比）＝0.8〜2.0の範囲となるように原料の混合割合を設計することが好ましい。
【００３０】
第１′工程は、第１工程で得られた反応物を加熱処理する任意の工程である。加熱処理によって、分散粒子の結晶性の向上や粒子径の増大等の効果を得ることも可能である。
【００３１】
第２工程のゲル洗浄は、第一形態の第４工程と同様の洗浄方法を適用すればよい。
【００３２】
以上の第２工程まででニッケルゾルを得ることができるが、必要に応じて任意の第３工程を実施することができる。第３(a)工程は分散剤の添加によって分散粒子のさらなる安定化を図るものであり、第３(c)工程は加熱処理によって特に分散粒子の結晶性の向上を図るものであり、第３(b)工程及び(d)工程は(a)工程と(c)工程の両方の効果を得ることを企図したものである。分散剤の添加量は第一形態の第５工程と同様であり、加熱処理条件は第一形態の第３工程と同様に実施すればよい。
【００３３】
ところで、第一形態の第４工程及び第二形態の第２工程で得られるニッケルゾルについては、洗浄限界があるためと推測されるが、洗浄強度を上げたとしても、ニッケルゾル中にはアルカリ金属とヒドロキシカルボン酸の含有が認められる。
【００３４】
第一形態で製造されるニッケルゾル中のニッケル濃度の上限は、NiOとしておよそ20質量％であり、第二形態のそれは、およそ8質量％である。
【実施例】
【００３５】
以下に、本発明を実施例によりさらに詳細に説明するが、本発明はこれらに制限されるものではない。尚、実施例において％は、特に断らない限り全て質量％を示す。
【００３６】
〔実施例〕
（実施例１〜９に用いる洗浄ゲルの調製）
イオン交換水に溶解させたNiO=1％の塩化ニッケル水溶液5000gと20％水酸化ナトリウム水溶液321gとを混合してゲル化させた後、ろ液のECが100μS/cmになるまで限外ろ過洗浄し、洗浄ゲルＡを得た。洗浄ゲルＡのNiO濃度は5.0％であった。
【００３７】
〔実施例１：第一形態(a)〕
洗浄ゲルＡ1000gに、20％クエン酸水溶液64.3gと10％アンモニア水34.1gを添加した後、限外ろ過洗浄し、ニッケルゾルを得た。
【００３８】
〔実施例２：第一形態(b)〕
洗浄ゲルＡ1000gに、20％クエン酸水溶液64.3gと20％水酸化ナトリウム水溶液40.2gを添加し、120℃・3hの水熱処理を行った後、水熱処理物を限外ろ過洗浄し、ニッケルゾルを得た。
【００３９】
〔実施例３：第一形態(b)〕
洗浄ゲルＡ1000gに、20％クエン酸水溶液64.3gと10％アンモニア水34.1gを添加し、120℃・3hの水熱処理を行った後、水熱処理物を限外ろ過洗浄し、ニッケルゾルを得た。
【００４０】
〔実施例４：第一形態(b)(e)〕
実施例３で得られたニッケルゾル1000gに、20％クエン酸水溶液20.6gと10％アンモニア水10.9gを添加し、ニッケルゾルを得た。
【００４１】
〔実施例５：第一形態(c)〕
洗浄ゲルＡ1000gに対し、50℃・1hの加熱処理を行った後、20％クエン酸水溶液64.3gと10％アンモニア水34.1gを添加し、次いで限外ろ過洗浄し、ニッケルゾルを得た。
【００４２】
〔実施例６：第一形態(c)〕
洗浄ゲルＡ1000gに対し、120℃・1hの加熱処理を行った後、20％クエン酸水溶液64.3gと10％アンモニア水34.1gを添加し、次いで限外ろ過洗浄し、ニッケルゾルを得た。
【００４３】
〔実施例７：第一形態(d)〕
洗浄ゲルＡ1000gに対し、70℃・3hの加熱処理を行った後、20％クエン酸水溶液64.3gと10％アンモニア水34.1gを添加し、さらに120℃・3hの水熱処理を行った後、水熱処理物を限外ろ過洗浄し、ニッケルゾルを得た。
【００４４】
〔実施例８：第一形態(d)〕
洗浄ゲルＡ1000gに対し、70℃・3hの加熱処理を行った後、20％クエン酸水溶液64.3gと5％水酸化リチウム水溶液96.2gを添加し、さらに120℃・3hの水熱処理を行った後、水熱処理物を限外ろ過洗浄し、ニッケルゾルを得た。
【００４５】
〔実施例９：第一形態(d)(e)〕
実施例８で得られたニッケルゾル1000gに、20％クエン酸水溶液97.1gと5％水酸化リチウム水溶液145.2gを添加し、ニッケルゾルを得た。
【００４６】
〔実施例１０：第二形態〕
イオン交換水に溶解させたNiO=1％の塩化ニッケル水溶液5000gと20％クエン酸水溶液192.9gと20％水酸化カリウム水溶液638.6gとを混合して反応させた後、ろ液のECが300μS/cmになるまで限外ろ過洗浄し、ニッケルゾルを得た。
【００４７】
〔実施例１１：第二形態 第１′工程〕
イオン交換水に溶解させたNiO=1％の硝酸ニッケル水溶液5000gと20％クエン酸水溶液192.9gと20％水酸化ナトリウム水溶液455.2gとを混合して反応させた後、120℃・3hの水熱処理を行い、ろ液のECが300μS/cmになるまで限外ろ過洗浄し、ニッケルゾルを得た。
【００４８】
上記実施例で得られたニッケルゾルは、いずれもレーザー光線を当てたときにチンダル現象が観察されたことより、ゾルであることが確認された。
【００４９】
上記実施例で得られたニッケルゾルの分析結果を表１（成分分析）と表２（物性評価）に示した。
【００５０】
【表１】
0006696711.tif 000002
【００５１】
【表２】
0006696711.tif 000003
【００５２】
表１、２で示した項目の分析方法は以下のとおりである。
[成分分析]
ニッケルゾルを乾燥後、800℃焼成し、得られた残渣を元に下記式によりNiO濃度を算出した。
NiO濃度(％)＝残渣÷サンプリング量×100−M2O(％)
[クエン酸及びナトリウム濃度]
ニッケルゾルを塩酸で溶解後、クエン酸は(株)島津製作所製  高速液体クロマトグラフ  LC-2010Cを用いて、ナトリウムは(株)島津製作所製  原子吸光分光光度計  AA-6800を用いて測定した。
[リチウム濃度及びカリウム濃度]
リチウム濃度及びカリウム濃度は、Thermo Fisher Scientific, Inc.製  ICP発光分析装置 iCAP 6300で測定した。
[アンモニア濃度]
アンモニア濃度はケルダール法で測定した。
[pH]
(株)堀場製作所製  pHメーター  D-53Sを用いてpHを測定した。
[Haze、全光線透過率]
ニッケルゾルを純水でNiO濃度1％に希釈した後、日本電色工業(株)製  ヘーズメーターCOH400によりHazeと全光線透過率を測定した。
[平均分散粒子径]
ニッケルゾルを純水でNiO濃度1％に希釈した後、(株)堀場製作所製  動的光散乱式粒度分布測定装置  LB-500により平均分散粒子径を測定した。
[結晶構造]
ニッケルゾルを100℃乾燥させたものを島津製作所(株)製  Ｘ線回折装置  XRD-7000で測定し結晶構造を解析した。
【００５３】
〔比較例１〕
洗浄ゲルＡの作製において、20％水酸化ナトリウム水溶液の代わりに、20％水酸化マグネシウム468.5gをゲル化剤として用いたが、限外ろ過洗浄によってニッケルの大半がろ過漏れしたことより、ゲルを作製できていなかったことが分かった。